ЛЕТОЧНАЯ МАССА

1. Леточная масса, включающая огнеупорный компонент, состоящий из оксидных и углеродсодержащих материалов и карбида кремния, и связующий компонент, состоящий из огнеупорной глины и пластификатора, отличающийся тем, что огнеупорный компонент дополнительно содержит нитрид кремния в количестве 3-20 мас.% при следующем их массовом соотношении:
огнеупорный компонент
50-80
связующий компонент
20-50
2. Леточная масса по п.1, отличающаяся тем, что в качестве нитрида кремния используют композиционный материал на основе нитрида кремния с ферросилидной связкой, включающей силициды железа, кремний и/или железо при следующем массовом соотношении компонентов:
нитрид кремния
60,0-95,0
силициды железа
0,1-38,0
кремний
0,1-23,0
железо
0,1-8,0
3. Леточная масса по п.1, отличающаяся тем, что в качестве оксидных материалов используют кремнезем, кварцит, кварцевый песок, шамот, глинозем, боксит и/или корунд.
4. Леточная масса по п.1, отличающаяся тем, что в качестве углеродсодержащих материалов используют кокс, пек, графит, шунгит и/или углеродсодержащий концентрат, включающий свободный углерод преимущественно в виде графита (55-75%), карбид кремния (10-20%), оксид алюминия (5-15%), остальное примеси.
5. Леточная масса по п.1, отличающаяся тем, что в качестве пластификатора используют нефтяные кубовые остатки, смолу каменноугольную и/или фенольную.
6. Леточная масса по п.1, отличающаяся тем, что в качестве исходных компонентов используют шамот, оксид алюминия, карбид кремния, кокс, пек, углеродсодержащий концентрат, нитрид кремния, глину огнеупорную и смолу каменноугольную при следующем их массовом соотношении:
шамот
4-16
оксид алюминия
0,5-26
карбид кремния
3-20
пек
4-11
кокс
4-16
углеродсодержащий концентрат
7-17
нитрид кремния
4-16
глина огнеупорная
14-28
смола каменноугольная
17-23